(57)【要約】  課題は、透湿性、軽量性、ストレッチ性、薄さに優れた、多層構造布帛およびその製造方法および繊維製品を提供することであり、解決手段は、総繊度４４ｄｔｅｘ以下の非捲縮合成繊維マルチフィラメントを含み、編密度が４５〜１３０コース／２．５４ｃｍかつ５５〜１２０ウエール／２．５４ｃｍの単層丸編地に樹脂フィルムを積層して多層構造布帛とすることである。【特許請求の範囲】
【請求項１】
布帛と樹脂フィルムを含む多層構造布帛であって、
前記布帛が、総繊度４４ｄｔｅｘ以下の非捲縮合成繊維マルチフィラメントを含み、編密度が４５〜１３０コース／２．５４ｃｍかつ５５〜１２０ウエール／２．５４ｃｍの単層丸編地であることを特徴とする多層構造布帛。
【請求項２】
前記非捲縮合成繊維マルチフィラメントが、ポリエステル繊維またはポリアミド繊維からなる、請求項１に記載の多層構造布帛。
【請求項３】
前記非捲縮合成繊維マルチフィラメントにおいて、引張強度が４．０ｃＮ／ｄｔｅｘ以上である、請求項１または請求項２に記載の多層構造布帛。
【請求項４】
前記非捲縮合成繊維マルチフィラメントがリサイクル糸である、請求項１〜３のいずれかに記載の多層構造布帛。
【請求項５】
前記の単層丸編地が天竺組織を有する、請求項１〜４のいずれかに記載の多層構造布帛。
【請求項６】
前記樹脂フィルムが、ウレタンフィルムまたはポリエステルフィルムまたはポリカーボネートフィルムまたはフッ素系フィルムである、請求項１〜５のいずれかに記載の多層構造布帛。
【請求項７】
前記樹脂フィルムにおいて、厚さが１５μｍ以下である、請求項１〜６のいずれかに記載の多層構造布帛。
【請求項８】
多層構造布帛の目付けが７９ｇ／ｍ２以下である、請求項１〜７のいずれかに記載の多層構造布帛。
【請求項９】
多層構造布帛の厚さが０．３ｍｍ以下である、請求項１〜８のいずれかに記載の多層構造布帛。
【請求項１０】
多層構造布帛の透湿性が２００００ｇ／ｍ２・２４ｈ以上である、請求項１〜９のいずれかに記載の多層構造布帛。
【請求項１１】
４６ゲージ以上のシングル丸編機を用いて単層丸編地を得た後、該単層丸編地に樹脂フィルムを積層する、請求項１に記載の多層構造布帛の製造方法。
【請求項１２】
請求項１〜１０のいずれかに記載の多層構造布帛を用いてなる、スポーツウェア、アウトドアウェア、レインコート、紳士衣服、婦人衣服、作業衣、防護服、人工皮革、履物、鞄、カーテン、テント、寝袋、防水シート、傘およびカーシートの群より選ばれるいずれかの繊維製品。
【請求項１３】
前記繊維製品において、重量が１５０ｇ／１品以下である、請求項１２に記載の繊維製品。
【発明の詳細な説明】
【技術分野】
【０００１】
本発明は、透湿性、軽量性、ストレッチ性、薄さに優れた、多層構造布帛およびその製造方法および繊維製品に関する。
【背景技術】
【０００２】
従来、衣料用途において、織物や編物の生地の片面にコーティングもしくはラミネートの手段で樹脂フィルムを積層した防風性を有する透湿防水性布帛が提案されている（例えば、特許文献１）。【０００３】
一方、透湿防水性布帛において、透湿性だけでなく、軽量性、ストレッチ性、薄さに優れた、着用快適性の良い布帛が求められる。【０００４】
しかしながら、透湿性、軽量性、ストレッチ性、薄さに優れた布帛はこれまであまり提案されてない。
【先行技術文献】
【特許文献】
【０００５】
【特許文献１】特開２０１０−２０１８１１号公報
【発明の概要】
【発明が解決しようとする課題】
【０００６】
本発明は上記の背景に鑑みなされたものであり、その目的は、透湿性、軽量性、ストレッチ性、薄さに優れた、多層構造布帛およびその製造方法および繊維製品を提供することにある。
【課題を解決するための手段】
【０００７】
本発明者は上記の課題を達成するため鋭意検討した結果、用いる繊維の繊度や形状、布帛の構造などを巧みに工夫することにより、透湿性、軽量性、ストレッチ性、薄さに優れた、多層構造布帛が得られることを見出し、さらに鋭意検討を重ねることにより本発明を完成するに至った。【０００８】
かくして、本発明によれば「布帛と樹脂フィルムを含む多層構造布帛であって、
前記布帛が、総繊度４４ｄｔｅｘ以下の非捲縮合成繊維マルチフィラメントを含み、編密度が４５〜１３０コース／２．５４ｃｍかつ５５〜１２０ウエール／２．５４ｃｍの単層丸編地であることを特徴とする多層構造布帛。」が提供される。【０００９】
その際、前記非捲縮合成繊維マルチフィラメントが、ポリエステル繊維またはポリアミド繊維からなることが好ましい。また、前記非捲縮合成繊維マルチフィラメントにおいて、引張強度が４．０ｃＮ／ｄｔｅｘ以上であることが好ましい。また、前記非捲縮合成繊維マルチフィラメントがリサイクル糸であることが好ましい。また、前記の単層丸編地が天竺組織を有することが好ましい。また、前記樹脂フィルムが、ウレタンフィルムまたはポリエステルフィルムまたはポリカーボネートフィルムまたはフッ素系フィルムであることが好ましい。また、前記樹脂フィルムにおいて、厚さが１５μｍ以下であることが好ましい。【００１０】
本発明の多層構造布帛において、目付けが７９ｇ／ｍ２以下であることが好ましい。また、厚さが０．３ｍｍ以下であることが好ましい。また、透湿性が２００００ｇ／ｍ２・２４ｈ以上であることが好ましい。【００１１】
また、本発明によれば、４６ゲージ以上のシングル丸編機を用いて単層丸編地を得た後、該単層丸編地に樹脂フィルムを積層する、前記の多層構造布帛の製造方法が提供される。【００１２】
また、本発明によれば、前記の多層構造布帛を用いてなる、スポーツウェア、アウトドアウェア、レインコート、紳士衣服、婦人衣服、作業衣、防護服、人工皮革、履物、鞄、カーテン、テント、寝袋、防水シート、傘およびカーシートの群より選ばれるいずれかの繊維製品が提供される。その際、前記繊維製品において、重量が１５０ｇ／１品以下であることが好ましい。
【発明の効果】
【００１３】
本発明によれば、透湿性、軽量性、ストレッチ性、薄さに優れた、多層構造布帛およびその製造方法および繊維製品が得られる。
【発明を実施するための形態】
【００１４】
以下、本発明の実施の形態について詳細に説明する。本発明の多層構造布帛は、総繊度４４ｄｔｅｘ以下の非捲縮合成繊維マルチフィラメントを含み、編密度が４５〜１３０コース／２．５４ｃｍかつ５５〜１２０ウエール／２．５４ｃｍの単層丸編地からなる布帛と、該布帛に積層してなる樹脂フィルムとを含む。
【００１５】
ここで、樹脂フィルムは前記布帛の両面に積層されていてもよいし、片面に積層されていてもよい。好ましいのは後者（すなわち多層構造布帛が２層構造を有する。）である。
【００１６】
前記非捲縮合成繊維マルチフィラメントにおいて、総繊度が４４ｄｔｅｘよりも大きい場合は軽量性や透湿性が損なわれるため好ましくない。好ましい総繊度は８〜４０ｄｔｅｘ（より好ましくは８〜２５ｄｔｅｘ、さらに好ましくは８〜１９ｄｔｅｘ）である。かかる非捲縮合成繊維マルチフィラメントにおいて、単繊維繊度は特に限定されないが、単繊維繊度０．９〜２．８ｄｔｅｘが好ましい。フィラメント数は１５〜３００本が好ましい。
【００１７】
前記非捲縮合成繊維マルチフィラメントは、空気加工糸、サイドバイサイド型複合繊維でもよいが、非捲縮であることが重要である。仮撚捲縮加工糸などの捲縮糸であると布帛の厚さが大きくなり好ましくない。なお、前記非捲縮合成繊維マルチフィラメントは長繊維であることが好ましい。
【００１８】
また、前記非捲縮合成繊維マルチフィラメントにおいて、引張強度が４．０ｃＮ／ｄｔｅｘ以上（より好ましくは４．２ｃＮ／ｄｔｅｘ以上、より好ましくは４．５ｃＮ／ｄｔｅｘ以上、さらに好ましくは５．５〜１０．０ｃＮ／ｄｔｅｘ）であると、多層構造布帛の引裂き強力が向上し好ましい。なお、引張強度が４．０ｃＮ／ｄｔｅｘ以上のポリエチレンテレフタレート繊維を得るには、例えば、特開２０１３−１１９６８９号公報や特開２０１０−１６８６７５号公報に記載の製造方法により製造するとよい。すなわち、固有粘度が０．７〜１．５のポリエチレンテレフタレートを２９０〜３１０℃で溶融し、丸断面の吐出孔を有する紡糸口金から溶融ポリマーを吐出し、冷風にて冷却後、オイリングノズルにて油剤を付与し、延伸した後に巻き取る方法（または、未延伸糸として巻き取った後、延伸する方法）である。
【００１９】
また、前記非捲縮合成繊維マルチフィラメントにおいて、単繊維横断面形状は特に限定されず、丸、三角、扁平、中空など公知の断面形状でよい。
【００２０】
前記非捲縮合成繊維マルチフィラメントを形成するポリマーの種類としては特に限定されず、ポリエステル、ポリアミドなどが好ましい。マテリアルリサイクルまたはケミカルリサイクルされた、ポリエステルやポリアミドなども好ましい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２１】
前記単層丸編地には、前記非捲縮合成繊維マルチフィラメント以外の繊維が含まれていてもよいが、前記非捲縮合成繊維マルチフィラメントのみで構成されることが最も好ましい。
【００２２】
前記単層丸編地において、４５〜１３０コース／２．５４ｃｍかつ５５〜１２０ウエール／２．５４ｃｍの編密度を有することが重要である。編密度が該範囲よりも大きいと厚さが大きくなるおそれがある。逆に、編密度が該範囲よりも小さいと、布帛の引裂き強力等が低下するおそれがある。
【００２３】
また、前記単層丸編地において、目付けは軽量性の点で５０ｇ／ｍ２以下（より好ましくは２０〜４１ｇ／ｍ２）であることが好ましい。該目付けが５０ｇ／ｍ２よりも大きいと、軽量性が損なわれるおそれがある。
【００２４】
前記単層丸編地において、前記丸編地の組織は緯編組織であり、平編（天竺）、鹿の子編、１×１天竺など、特に限定されないが、目付け、厚さ、抗スナッギング性、コストなどを考慮すると天竺組織であることが好ましい。
【００２５】
前記単層丸編地の製造方法としては、前記の非捲縮合成繊維マルチフィラメントを用いて、４６ゲージ以上(好ましくは４６〜８０ゲージ)のシングル丸編機を使用して製編することが好ましい。
【００２６】
かかる単層丸編地には、通常の染色加工、減量加工、起毛加工、撥水加工、蓄熱加工、吸汗加工などの後加工を適宜施してもよい。その際、染色に用いる染料は分散染料、カチオン性染料、酸性染料など特に限定はされないが、カチオン性染料はカチオン性染料で染色可能な繊維を選択する必要があるため、より汎用性が高い分散染料を用いるほうが好適である。また、撥水加工に用いられる撥水剤としては、パラフィン系撥水剤やポリシロキサン系撥水処理剤、フッ素系撥水処理剤、フッ素フリー撥水剤などの公知のものが使用できる。その処理も一般に行われているパディング法、スプレー法などの公知の方法で行うとよい。
【００２７】
本発明の多層構造布帛は、前記の単層丸編地に樹脂フィルムが積層されてなるものである。その際、前記樹脂フィルムが、ウレタンフィルムまたはポリエステルフィルムポリカーボネートフィルムまたはフッ素系フィルムであることが好ましい。樹脂フィルムの厚さとしては、軽量性や透湿性の点で、１５μｍ以下(より好ましくは５〜１５μｍ)が好ましい。着用の際の摩擦を軽減するために、２層構造のフィルム面に樹脂を部分的にプリントしてもよい。
【００２８】
ここで、ウレタン樹脂フィルムは、透湿性を有するウレタン樹脂からなるフィルム、ウレタン樹脂コーティングなどがあげられ限定されるものではない。フッ素系フィルムとしてはポリテトラフロロエチレン樹脂フィルム（例えばゴアテックス社製）などがあげられ限定されるものではない。さらには、アクリル樹脂コーティングでもよい。
【００２９】
ポリエステルフィルムとしては、ポリエーテル−エステル系エラストマーやＰＢＴ（ポリブチレンテレフタレート）からなるポリエステルフィルムが好適に用いられる。
【００３０】
上記フィルムは多孔質フィルムでもよいし、透湿性を有するポリエステルを主成分とする無孔質フィルムでもよい。ポリエステルに透湿性を付与するには、特に限定されるものではないが、ポリエチレングリコールなどの吸湿性材料をポリエステルに共重合する方法が好適に用いられる。必要に応じて、酸化ケイ素、酸化チタン、窒化チタン、窒化ホウ素、炭化ホウ素、炭化ケイ素、窒化ケイ素、チタン酸カリウム、酸化亜鉛、アルミナ、ホウ酸アルミニウムなどの無機微粒子や、アクリル系、ウレタン系、ポリエステル系、ポリアミド系などの有機微粒子を添加することができる。さらには、色を付けるために着色用顔料、皮膜強度を向上させるために架橋剤、酸化防止剤、増粘剤などを添加することができる。また、フィルムはラミネーションにより基布に積層することができる。好ましくは、接着剤である。
【００３１】
かくして得られた多層構造布帛は、透湿性、軽量性、ストレッチ性、薄さに優れる。その際、多層構造布帛の目付が７９ｇ／ｍ２以下（より好ましくは２０〜７９ｇ／ｍ２、特に好ましくは３０〜６８ｇ／ｍ２）であることが好ましい。また、多層構造布帛の厚さが０．３ｍｍ以下（より好ましくは０．１〜０．３ｍｍ、特に好ましくは０．１１〜０．２１ｍｍ）であることが好ましい。また、多層構造布帛の透湿性が２００００ｇ／ｍ２・２４ｈ以上（より好ましくは２００００〜１５００００ｇ／ｍ２・２４ｈ、特に好ましくは３００００〜１０００００ｇ／ｍ２・２４ｈ）であることが好ましい。
【００３２】
次に、本発明によれば、前記の多層構造布帛を用いてなる、スポーツウェア、アウトドアウェア、レインコート、紳士衣服、婦人衣服、作業衣、防護服、人工皮革、履物、鞄、カーテン、テント、寝袋、防水シート、傘およびカーシートの群より選ばれるいずれかの繊維製品が得られる。
【００３３】
かかる繊維製品は前記の多層構造布帛を用いているので、透湿性、軽量性、ストレッチ性、薄さに優れる。その際、前記繊維製品において、重量が１５０ｇ／１品以下（より好ましくは１０〜１５０ｇ／１品）であることが好ましい。
【実施例】
【００３４】
以下、実施例をあげて本発明を詳細に説明するが、本発明はこれらによって何ら限定されるものではない。なお、実施例中の各物性は下記の方法により測定したものである。
＜総繊度＞
ＪＩＳ  Ｌ１０１３（２０１０）  ８．３．１  Ａ法により総繊度を算出した。
＜目付け＞
ＪＩＳＬ１０９６（１９９０）  ６．４により測定した。
＜厚さ＞
ＪＩＳＬ１０９６（１９９０）  ６．５により測定した。
＜透湿性＞
ＪＩＳＬ１０９９（１９９３）  Ｂ―１により測定した。
＜糸強度（引張強度）＞
引張試験機を用いて、糸長２５ｃｍ、引張速度２００ｃｍ／ｍｉｎの条件で、室温で測定した。【００３５】
[実施例１]
丸編地としてポリエチレンテレフタレートマルチフィラメント非捲縮糸１１ｄｔｅｘ／１０ｆｉｌを用いて、６０ゲージの編機を使用して天竺組織のシングル丸編地を製編した後、撥水加工を含む通常の染色工程にて分散染料により青色に染色した。その後、ポリウレタン系樹脂製の親水性無孔質ウレタンフィルム（厚さ１４μｍ）を、ウレタン系接着剤を用いて前記丸編地のシンカーループ面にラミネーションすることにより多層構造布帛を得た（目付け：３５．８ｇ／ｍ２）。評価結果を表１に示す。【００３６】
次いで、該多層構造布帛を用いて衣料（スポーツウェア、重量１５０ｇ／１品以下）を得て着用したところ、透湿性、軽量性、ストレッチ性、薄さに優れるものであった。【００３７】
[実施例２]
丸編地としてポリエチレンテレフタレートマルチフィラメント非捲縮糸１１ｄｔｅｘ／１０ｆｉｌを用いて、６０ゲージの編機を使用して天竺組織のシングル丸編地を製編した後、撥水加工を含む通常の染色工程にて分散染料により青色に染色した。その後、ポリウレタン系樹脂製の親水性無孔質ウレタンフィルム（厚さ１４μｍ）を、ウレタン系接着剤を用いて前記丸編地のシンカーループ面にラミネーション二層布帛を得た。その二層積層布帛のフィルム面にポリウレタン系接着剤を用いて、裏面層用として７ｄｔｅｘ／１ｆｉｌトリコット編地を貼り合わせて三層積層体布帛（目付け：４９．５ｇ／ｍ２）を得た。評価結果を表１に示す。【００３８】
次いで、該多層構造布帛を用いて衣料（スポーツウェア、重量１５０ｇ／１品以下）を得て着用したところ、透湿性、軽量性、ストレッチ性、薄さに優れるものであった。【００３９】
[実施例３]
丸編地としてナイロン非捲縮糸１１ｄｔｅｘ／１０ｆｉｌを用いて、６０ゲージの編機を使用して天竺組織のシングル丸編地を製編した後、撥水加工を含む通常の染色工程にて酸性染料により青色に染色した。その後、ポリウレタン系樹脂製の親水性無孔質ウレタンフィルム（厚さ１４μｍ）を、ウレタン系接着剤を用いて前記丸編地のシンカーループ面にラミネーションすることにより多層構造布帛を得た（目付け：４０．３ｇ／ｍ２）。評価結果を表１に示す。【００４０】
次いで、該多層構造布帛を用いて衣料（スポーツウェア、重量１５０ｇ／１品以下）を得て着用したところ、透湿性、軽量性、ストレッチ性、薄さに優れるものであった。【００４１】
[実施例４] 
丸編地としてポリエチレンテレフタレートマルチフィラメント非捲縮糸１７ｄｔｅｘ／１８ｆｉｌを用いて、６０ゲージの編機を使用して天竺組織のシングル丸編地を製編した後、撥水加工を含む通常の染色工程にて分散染料により青色に染色した。その後、ポリエステル系樹脂製の親水性無孔質ポリエステルフィルム（厚さ１２μｍ）を、ウレタン系接着剤を用いて前記丸編地のシンカーループ面にラミネーションすることにより多層構造布帛を得た（目付け：４０．４ｇ／ｍ２）。評価結果を表１に示す。【００４２】
次いで、該多層構造布帛を用いて衣料（スポーツウェア、重量１５０ｇ／１品以下）を得て着用したところ、透湿性、軽量性、ストレッチ性、薄さに優れるものであった。【００４３】
[実施例５] 
丸編地としてポリエチレンテレフタレートマルチフィラメント非捲縮糸３３ｄｔｅｘ／３６ｆｉｌを用いて、４６ゲージの編機を使用して天竺組織のシングル丸編地を製編した後、撥水加工を含む通常の染色工程にて分散染料により青色に染色した。その後、ポリウレタン系樹脂製の親水性無孔質ウレタンフィルム（厚さ１４μｍ）を、ウレタン系接着剤を用いて前記丸編地のシンカーループ面にラミネーションすることにより多層構造布帛を得た（目付け：６５．２ｇ／ｍ２）。評価結果を表１に示す。【００４４】
次いで、該多層構造布帛を用いて衣料（スポーツウェア、重量１５０ｇ／１品以下）を得て着用したところ、透湿性、軽量性、ストレッチ性、薄さに優れるものであった。【００４５】
[比較例１]
丸編地としてポリエチレンテレフタレートマルチフィラメント非捲縮糸２２ｄｔｅｘ／２４ｆｉｌを用いて、４０ゲージの編機を使用してスムース組織のダブル丸編地を製編した後、撥水加工を含む通常の染色工程にて分散染料により紺色に染色した。その後、ポリウレタン系樹脂製の親水性無孔質ウレタンフィルムを、ウレタン系接着剤を用いて前記丸編地の片面にラミネーションすることにより多層構造布帛を得た（目付け：８０．０ｇ／ｍ２）。評価結果を表１に示す。【００４６】
[比較例２]
丸編地としてポリエチレンテレフタレートマルチフィラメント非捲縮糸２２ｄｔｅｘ／２４ｆｉｌを用いて、４０ゲージの編機を使用してスムース組織のダブル丸編地を製編した後、撥水加工を含む通常の染色工程にて分散染料により紺色に染色した。その後、ポリウレタン系樹脂製の親水性無孔質ウレタンフィルムを、ウレタン系接着剤を用いて前記丸編地の片面にラミネーション二層布帛を得た。その二層積層布帛のフィルム面にポリウレタン系接着剤を用いて、裏面層用として２２ｄｔｅｘ／２４ｆｉｌ丸編地を貼り合わせて三層積層体布帛（目付け：１２０．０ｇ／ｍ２）を得た。評価結果を表１に示す。【００４７】
【表１】
2019102770.tif 000002
【産業上の利用可能性】
【００４８】
本発明によれば、透湿性、軽量性、ストレッチ性、薄さに優れた、多層構造布帛およびその製造方法および繊維製品が提供され、その工業的価値は極めて大である。
【国際調査報告】
2019102770.tif 000003
2019102770.tif 000004
2019102770.tif 000005
2019102770.tif 000006